(57)【特許請求の範囲】
【請求項１】
以下の（１）〜（５）の工程を含み、（３）の工程と（４）の工程の間および／または工程（４）と工程（５）の間に、前駆体シートを加熱加圧成型することを含む多孔質電極基材の製造方法。
（１）炭素短繊維（Ａ）と，１種類以上の酸化繊維前駆体短繊維（ｂ）および／または１種類以上のフィブリル状酸化繊維前駆体繊維（ｂ’）とを分散させた前駆体シートを製造する工程。
（２）前記前駆体シートを交絡処理して交絡構造を形成する工程。
（３）前記交絡構造が形成された前駆体シートに，炭素粉を含浸させる工程。
（４）炭素粉を含浸させた前駆体シートに，フッ素系樹脂を含浸させる工程。
（５）前駆体シートを熱処理する工程。
【請求項２】
以下の（１）〜（５）の工程を含み、工程（４）と工程（５）の間に、前駆体シートを加熱加圧成型することを含む多孔質電極基材の製造方法。
（１）炭素短繊維（Ａ）と，１種類以上の酸化繊維前駆体短繊維（ｂ）および／または１種類以上のフィブリル状酸化繊維前駆体繊維（ｂ’）とを分散させた前駆体シートを製造する工程。
（２）前記前駆体シートを交絡処理して交絡構造を形成する工程。
（３）前記交絡構造が形成された前駆体シートに，炭素粉を含浸させる工程。
（４）炭素粉を含浸させた前駆体シートに，フッ素系樹脂を含浸させる工程。
（５）前駆体シートを熱処理する工程。
【請求項３】
以下の（１）〜（５）の工程を含み、（３）の工程と（４）の工程の間に、前駆体シートを加熱加圧成型することを含む多孔質電極基材の製造方法。
（１）炭素短繊維（Ａ）と，１種類以上の酸化繊維前駆体短繊維（ｂ）および／または１種類以上のフィブリル状酸化繊維前駆体繊維（ｂ’）とを分散させた前駆体シートを製造する工程。
（２）前記前駆体シートを交絡処理して交絡構造を形成する工程。
（３）前記交絡構造が形成された前駆体シートに，炭素粉を含浸させる工程。
（４）炭素粉を含浸させた前駆体シートに，フッ素系樹脂を含浸させる工程。
（５）前駆体シートを熱処理する工程。
【請求項４】
以下の（１）〜（５）の工程を含み、（３）の工程と（４）の工程の間および工程（４）と工程（５）の間に、前駆体シートを加熱加圧成型することを含む多孔質電極基材の製造方法。
（１）炭素短繊維（Ａ）と，１種類以上の酸化繊維前駆体短繊維（ｂ）および／または１種類以上のフィブリル状酸化繊維前駆体繊維（ｂ’）とを分散させた前駆体シートを製造する工程。
（２）前記前駆体シートを交絡処理して交絡構造を形成する工程。
（３）前記交絡構造が形成された前駆体シートに，炭素粉を含浸させる工程。
（４）炭素粉を含浸させた前駆体シートに，フッ素系樹脂を含浸させる工程。
（５）前駆体シートを熱処理する工程。
【請求項５】
請求項１〜４のいずれかにおいて，炭素粉を含浸させた後および／またはフッ素樹脂を含浸させた後に，次いで乾燥処理を実施することを含む，多孔質電極基材の製造方法。
【請求項６】
請求項１〜５のいずれかに記載の多孔質電極基材の製造方法で製造される多孔質電極基材。
【請求項７】
請求項６記載の多孔質電極基材を用いた膜−電極接合体。
【請求項８】
請求項７記載の膜−電極接合体を用いた固体高分子型燃料電池。
【発明の詳細な説明】
【技術分野】
【０００１】
本発明は，気体および液体燃料を使用する固体高分子型燃料電池に用いられる多孔質電極基材およびその製造方法に関する。
【背景技術】
【０００２】
燃料電池に設置されるガス拡散電極基材は従来，機械的強度を高くするために，炭素短繊維を抄造後，有機高分子で結着させ，これを高温で焼成して有機高分子を炭素化させたペーパー状の炭素／炭素複合体からなる多孔質電極基材であった（特許文献１参照）。
【０００３】
また，低コスト化を目的として，酸化短繊維を抄造後，これを高温で焼成して酸化短繊維を炭素化させた多孔質電極基材が提案されている（特許文献２参照）。
【０００４】
さらには，低コスト化を目的として，炭素短繊維とバインダーからなるシートに，炭素粉とフッ素系樹脂からなるスラリーを塗工することで，炭素化工程を省略した多孔質電極基材が提案されている（特許文献３参照）。
【先行技術文献】
【特許文献】
【０００５】
【特許文献１】国際公開第２００１／０５６１０３号パンフレット
【特許文献２】国際公開第２００２／０４２５３４号パンフレット
【特許文献３】特表２００８−５０３０４３号公報
【発明の概要】
【発明が解決しようとする課題】
【０００６】
しかし，特許文献１の方法では，製造プロセスが複雑であり，高コストとなる問題があった。また特許文献２の方法では，低コスト化は可能であるものの，焼成時の収縮が大きく，得られる多孔質電極基材の厚みムラが大きいことやシートのうねりが大きいという問題があった。さらに特許文献３の方法では，低コスト化が可能であるが，厚み方向の導電性を高めるには炭素粉とフッ素系樹脂量を多くする必要があり，導電性とガス拡散性の両立が困難であるという問題があった。
【０００７】
本発明は，上記のような問題点を克服し，シート強度が大きく，製造コストが低く，かつ十分なガス透気度および導電性を持った多孔質電極基材およびその製造方法を提供することを目的とする。
【課題を解決するための手段】
【０００８】
本発明者らは上記課題に鑑み鋭意検討を行った結果，炭素短繊維と酸化繊維前駆体短繊維および／またはフィブリル状酸化繊維前駆体繊維とを分散させた前駆体シートを製造し，前記前駆体シートを交絡処理して，３次元交絡構造を形成し，前記３次元交絡構造が形成された前駆体シートに，炭素粉を含浸させ，次いでフッ素系樹脂とを含浸させ，前記前駆体シートを熱処理することにより，シート強度が大きく，製造コストが低く，かつ十分なガス透気度および導電性を持った多孔質電極基材を製造できることを見出し，本発明を完成させた。
【０００９】
すなわち本発明は，以下の（１）〜（５）の工程を含み、（３）の工程と（４）の工程の間および／または工程（４）と工程（５）の間に、前駆体シートを加熱加圧成型することを含む多孔質電極基材の製造方法である。
（１）炭素短繊維（Ａ）と，１種類以上の酸化繊維前駆体短繊維（ｂ）および／または１種類以上のフィブリル状酸化繊維前駆体繊維（ｂ’）とを分散させた前駆体シートを製造する工程。
（２）前記前駆体シートを交絡処理して交絡構造を形成する工程。
（３）前記交絡構造が形成された前駆体シートに，炭素粉を含浸させる工程。
（４）炭素粉を含浸させた前駆体シートに，フッ素系樹脂を含浸させる工程。
（５）前駆体シートを１５０℃以上４００℃未満の温度で熱処理する工程。
【００１０】
前記製造方法において，前駆体シートに炭素粉及びフッ素樹脂を含浸させた後，熱処理を行う前に前記シートに加熱加圧成型を実施しても良い。また，前駆体シートに炭素粉を含浸させ，フッ素樹脂を含浸させる前に前記シートに加熱加圧成型を行っても良い。さらに，前駆体シートに炭素粉を含浸させ，フッ素樹脂を含浸させる前に前記シートを加熱加圧成型し，さらにフッ素樹脂を含浸させた後に加熱加圧成型し，熱処理を行っても良い。
【発明の効果】
【００１１】
本発明によれば，シート強度が大きく，製造コストが低く，かつ十分なガス透気度および導電性を持った多孔質電極基材を得ることができる。また，本発明の多孔質電極基材の製造方法によれば，前記多孔質電極基材を低コストで製造することができる。
【図面の簡単な説明】
【００１２】
【図１】本発明に係る多孔質電極基材の表面の走査型電子顕微鏡写真である。
【発明を実施するための形態】
【００１３】
＜＜多孔質電極基材＞＞
本発明の多孔質電極基材は，３次元構造体中に分散された炭素短繊維（Ａ）と炭素粉が，酸化繊維（Ｂ）によって接合され，さらに前記炭素短繊維（Ａ）と炭素粉と前記酸化繊維（Ｂ）とがフッ素系樹脂により被覆された３次元交絡構造体からなる。
【００１４】
多孔質電極基材は，シート状，渦巻き状等の形状をとることができる。シート状にした場合，多孔質電極基材の目付は９０〜１５０ｇ／ｍ２程度が好ましく，空隙率は５０〜９０％程度が好ましく，厚みは２５０〜３５０μｍ程度が好ましく，うねりは５ｍｍ以下が好ましい。多孔質電極基材のガス透気度は１００〜３００００ｍＬ／ｈｒ／ｃｍ２／ｍｍＡｑであることが好ましい。また，多孔質電極基材の厚さ方向の電気比抵抗（貫通方向比抵抗）は，２．０Ω・ｃｍ以下であることが好ましい。なお，多孔質電極基材のガス透気度および貫通方向比抵抗の測定方法は，後述する。
【００１５】
＜３次元交絡構造体＞
本発明でいう３次元交絡構造体とは，後述するように，構造体を構成する炭素短繊維（Ａ）と炭素粉が，酸化繊維（Ｂ）によって互いに絡まり合って接合され，さらにフッ素系樹脂とによって被覆された構造体である。
【００１６】
＜炭素短繊維（Ａ）＞
多孔質電極基材を構成する炭素短繊維（Ａ）は，３次元交絡構造体中で厚み方向に交絡しており，ポリアクリロニトリル系炭素繊維（以下「ＰＡＮ系炭素繊維」という。），ピッチ系炭素繊維，レーヨン系炭素繊維等の炭素繊維を適当な長さに切断したものが挙げられる。多孔質電極基材の機械的強度の観点から，ＰＡＮ系炭素繊維が好ましい。
【００１７】
炭素短繊維（Ａ）の平均繊維長は，分散性の点から，２〜１２ｍｍ程度であることが好ましい。炭素短繊維（Ａ）の平均繊維径は，炭素短繊維の生産コストおよび分散性の面から，３〜９μｍであることが好ましく，多孔質電極基材の平滑性の面から，４〜８μｍであることがより好ましい。
【００１８】
多孔質電極基材における炭素短繊維（Ａ）の含有率は，炭素短繊維（Ａ）と酸化繊維（Ｂ）の合計に対して，４０〜９０質量％が好ましい。多孔質電極基材の機械的強度を十分なものに保ち，さらに，十分な貫通方向抵抗とするため，炭素短繊維（Ａ）の含有率は，炭素短繊維（Ａ）と酸化繊維（Ｂ）の合計に対して，５０〜９０質量％がより好ましい。
【００１９】
＜酸化繊維（Ｂ）＞
酸化繊維（Ｂ）は，炭素短繊維（Ａ）同士，および炭素短繊維（Ａ）と炭素粉を接合する繊維であり，接合部において屈曲状または湾曲状になっている状態で存在し，それぞれが繊維構造を形成していても，３次元的な網目構造を形成していても良い。
【００２０】
多孔質電極基材における酸化繊維（Ｂ）の含有率は，炭素短繊維（Ａ）と酸化繊維（Ｂ）の合計に対して，１０〜６０質量％が好ましい。多孔質電極基材の機械的強度を十分なものに保ち，さらに，十分な貫通方向抵抗とするため，酸化繊維（Ｂ）の含有率は，炭素短繊維（Ａ）と酸化繊維（Ｂ）の合計に対して，１０〜５０質量％がより好ましい。
【００２１】
＜炭素粉＞
炭素粉としては，カーボンブラック，またはカーボンブラックと黒鉛粉の混合物を用いることが，導電性の発現およびシート形状維持の点で好ましい。カーボンブラックは，一般に平均粒径が数十ナノメートルの一次粒子が互いに融着してストラクチャーを形成し，さらにストラクチャー同士がファンデアワールス力により結合した構造体（アグロメート）として存在する。一方，黒鉛粉は高結晶性のグラファイト構造からなり，一次粒子の平均粒径は一般に数マイクロメートル〜数百マイクロメートルである。カーボンブラックは単位質量当たりの粒子数が黒鉛粉に比べて著しく多く，ある臨界濃度以上でアグロメートが３次元ネットワーク状に連なって巨視的な導電経路を形成する。従って，炭素粉としては少なくともカーボンブラックを含有することが好ましく，その割合が炭素粉全体に対し７０〜１００質量％の範囲であることがより好ましく，８０〜９０質量％の範囲であることが特に好ましい。カーボンブラックの質量比を７０質量％以上とすることで，３次元ネットワーク状の導電経路を形成しやすくする。一方，炭素粉としてカーボンブラックのみを含有する分散液は粘度が高くなりやすいため，炭素粉の濃度を維持したまま分散液の粘度を下げるために，黒鉛粉を１０〜２０質量％添加することが特に好ましい。
【００２２】
カーボンブラックの種類としては，フォーネスブラック，チャンネルブラック，アセチレンブラック，ランプブラック，サーマルブラック，ケッチェンブラック等を用いることができるが，電気伝導性に優れるアセチレンブラックまたはケッチェンブラックがより好ましく，ケッチェンブラックが特に好ましい。黒鉛粉の種類としては，熱分解黒鉛，球状黒鉛，鱗片状黒鉛，塊状黒鉛，土状黒鉛，人造黒鉛，膨張黒鉛等を用いることができるが，電気伝導性に優れる熱分解黒鉛または球状黒鉛が好ましい。
【００２３】
＜フッ素系樹脂＞
フッ素系樹脂としては，特に限定されないが，テトラフルオロエチレン（ＴＦＥ），ヘキサフルオロプロピレン（ＨＦＰ），フッ化ビニリデン（ＶＤＦ），クロロトリフルオロエチレン（ＣＴＦＥ），フッ化ビニル，パーフルオロアルキルビニルエーテル，パーフルオロ（アリルビニルエーテル），パーフルオロ（ブテニルビニルエーテル）（ＰＢＶＥ），パーフルオロ（２，２−ジメチル−１，３−ジオキソール）（ＰＤＤ）等のフッ素系モノマーの単独重合物または共重合物を用いることができる。また，これらとエチレンに代表されるオレフィン類との共重合物であるエチレン−テトラフルオロエチレン共重合体（ＥＴＦＥ），エチレン−クロロトリフルオロエチレン共重合体（ＥＣＴＦＥ）等も用いることができる。これらのフッ素系樹脂の形態としては，溶媒に溶解した状態のものや，粒状の形態で水やアルコールなどの分散媒に分散している状態のものが，導電性の発現と炭素短繊維（Ａ）と酸化繊維（Ｂ）とを接合した際のバインダー性能を発現できるという点で好ましい。溶液，分散液，あるいは粒状の形態で市販品の調達が容易なものとしては，ポリテトラフルオロエチレン（ＰＴＦＥ），テトラフルオロエチレン−ヘキサフルオロプロピレン共重合体（ＦＥＰ），テトラフルオロエチレン−パーフルオロアルキルビニルエーテル（ＰＦＡ），ポリフッ化ビニリデン（ＰＶＤＦ）等があり，これらを用いることが取り扱い性，製造コストの観点からは好ましい。なお，これらのフッ素系樹脂は，撥水性を有している。
【００２４】
＜炭素粉，フッ素系樹脂＞
炭素粉とフッ素系樹脂の質量比は，２：８〜８：２であることが，導電性の発現とバインダー性能の発現の点から好ましく，４：６〜７：３であることがより好ましい。
【００２５】
多孔質電極基材における炭素粉とフッ素系樹脂の合計の含有量は，導電性発現の観点から，炭素短繊維（Ａ）と酸化繊維（Ｂ）の合計を１００質量部としたとき，１３０〜３００質量部が好ましく，１８０〜２７０質量部がより好ましい。
【００２６】
また，炭素粉あるいはフッ素系樹脂は，後述する炭素短繊維（Ａ）と，１種類以上の酸化繊維前駆体短繊維（ｂ）および／または１種類以上のフィブリル状酸化繊維前駆体繊維（ｂ’）からなる３次元交絡構造前駆体シートに含浸する際の含浸性の点よりスラリー状であることが好ましい。分散溶媒としては，取り扱い性，製造コストの観点から，水，アルコールまたはこれらの混合物を用いることが好ましい。炭素粉分散液の濃度は，炭素粉からなる導電経路を形成するために４質量％以上が好ましく，低粘度で含浸性が高い分散液とするために８質量％以下が好ましく，６〜８質量％がより好ましい。フッ素系樹脂分散液の濃度は，多孔質電極基材への撥水性付与のために２質量％以上が好ましく，導電性を阻害しないために６質量％以下が好ましく，３〜６質量％がより好ましい。
【００２７】
分散溶媒として水を用いる場合には，炭素粉またはフッ素系樹脂を分散させるために，界面活性剤などの分散剤を用いることができる。分散剤としては特に限定されないが，ポリオキシエチレンアルキルフェニルエーテルなどのポリエーテル類や，ナフタレンスルホン酸塩などの芳香族スルホン酸塩類などを用いることができる。
【００２８】
＜＜多孔質電極基材の製造方法＞＞
本発明の多孔質電極基材は，以下の（１）〜（４）を含む工程により製造することができる。
（１）炭素短繊維（Ａ）と，１種類以上の酸化繊維前駆体短繊維（ｂ）および／または１種類以上のフィブリル状酸化繊維前駆体繊維（ｂ’）とを分散させた前駆体シートを製造する工程。
（２）前記前駆体シートを交絡処理して交絡構造を形成する工程。
（３）前記交絡構造が形成された前駆体シートに，炭素粉を含浸させる工程。
（４）炭素粉を含浸させた前駆体シートに，フッ素系樹脂を含浸させる工程。
（５）前駆体シートを１５０℃以上４００℃未満の温度で熱処理する工程。
【００２９】
また，前記製造方法の他の実施形態として，以下が挙げられる。
（i）前駆体シートに炭素粉及びフッ素樹脂を含浸させた後，熱処理を行う前に前記シートを加熱加圧成型する。
（ii）前駆体シートに炭素粉を含浸させ，フッ素樹脂を含浸させる前に前記シートを加熱加圧成型する。
（iii）前駆体シートに炭素粉を含浸させ，フッ素樹脂を含浸させる前に前記シートを加熱加圧成型し，さらにフッ素樹脂を含浸させた後に加熱加圧成型し，熱処理する。
（iv）炭素粉を含浸及びフッ素樹脂を含浸させた後に，次いで乾燥処理を実施する。
【００３０】
＜酸化繊維前駆体短繊維（ｂ）＞
酸化繊維前駆体短繊維（ｂ）は，長繊維状の酸化繊維前駆体繊維を適当な長さにカットしたものである。酸化繊維前駆体短繊維（ｂ）の繊維長は，分散性の点から，２〜２０ｍｍ程度が好ましい。酸化繊維前駆体短繊維（ｂ）の断面形状は特に限定されないが，炭素化した後の機械的強度，製造コストの面から，真円度の高いものが好ましい。また，酸化繊維前駆体短繊維（ｂ）の直径は，１５０℃以上４００℃未満の温度で熱処理する時の収縮による破断を抑制するため，５μｍ以下であることがさらに好ましい。
【００３１】
酸化繊維前駆体短繊維（ｂ）として用いられるポリマーとしては，熱処理する工程における残存質量が２０質量％以上であることが好ましい。熱処理する工程における残存質量が２０質量％以上であるポリマーとしては，アクリル系ポリマー，セルロース系ポリマー，フェノール系ポリマーが挙げられる。
【００３２】
酸化繊維前駆体短繊維（ｂ）として用いられるアクリル系ポリマーは，アクリロニトリルの単独重合体でもよく，アクリロニトリルとその他のモノマーとを共重合体でもよい。アクリロニトリルと共重合されるモノマーとしては，一般的なアクリル系繊維を構成する不飽和モノマーであれば特に限定されないが，例えば，アクリル酸メチル，アクリル酸エチル，アクリル酸イソプロピル，アクリル酸ｎ−ブチル，アクリル酸２−エチルヘキシル，アクリル酸２−ヒドロキシエチル，アクリル酸ヒドロキシプロピルなどに代表されるアクリル酸エステル類；メタクリル酸メチル，メタクリル酸エチル，メタクリル酸イソプロピル，メタクリル酸ｎ−ブチル，メタクリル酸イソブチル，メタクリル酸ｔ−ブチル，メタクリル酸ｎ−ヘキシル，メタクリル酸シクロヘキシル，メタクリル酸ラウリル，メタクリル酸２−ヒドロキシエチル，メタクリル酸ヒドロキシプロピル，メタクリル酸ジエチルアミノエチルなどに代表されるメタクリル酸エステル類；アクリル酸，メタクリル酸，マレイン酸，イタコン酸，アクリルアミド，Ｎ−メチロールアクリルアミド，ジアセトンアクリルアミド，スチレン，ビニルトルエン，酢酸ビニル，塩化ビニル，塩化ビニリデン，臭化ビニリデン，フッ化ビニル，フッ化ビニリデンなどが挙げられる。紡糸性および低温から高温にかけて炭素短繊維（Ａ）同士，および炭素短繊維（Ａ）と炭素粉を接合させることができ，熱処理時の残存質量が大きい点，さらに，後述する交絡処理を行う際の繊維弾性，繊維強度を考慮すると，アクリロニトリル単位を５０質量％以上含有するアクリル系ポリマーを用いることが好ましい。
【００３３】
酸化繊維前駆体短繊維（ｂ）として用いられるアクリロニトリル系ポリマーの重量平均分子量は，特に限定されないが，５万〜１００万が好ましい。重量平均分子量が５万以上であることで，紡糸性が向上すると同時に，繊維の糸質が良好になる傾向にある。重量平均分子量が１００万以下であることで，紡糸原液の最適粘度を与えるポリマー濃度が高くなり，生産性が向上する傾向にある。
【００３４】
酸化繊維前駆体短繊維（ｂ）は，１種類を用いてもよく，繊維直径やポリマー種が異なる２種類以上の酸化繊維前駆体短繊維（ｂ）を用いてもよい。これらの酸化繊維前駆体短繊維（ｂ）や後述するフィブリル状酸化繊維前駆体繊維（ｂ’）の種類や炭素短繊維（Ａ）との混合比によって，最終的に得られる多孔質電極基材中に酸化繊維（Ｂ）として残る割合が異なるので，目標とする酸化繊維（Ｂ）の含有量となるように適宜配合量を調整すればよい。
【００３５】
＜フィブリル状酸化繊維前駆体繊維（ｂ’）＞
フィブリル状酸化繊維前駆体繊維としては，繊維状の幹より直径が数μｍ以下（例えば０．１〜３μｍ）のフィブリルが多数分岐した構造を有する酸化繊維前駆体繊維や，叩解によってフィブリル化する酸化繊維前駆体短繊維を用いることができる。このフィブリル状酸化繊維前駆体繊維を用いることにより，前駆体シート中で炭素短繊維（Ａ）とフィブリル状酸化繊維前駆体繊維（ｂ’）が良く絡み合い，機械的強度の優れた前駆体シートを得ることが容易となる。フィブリル状酸化繊維前駆体繊維（ｂ’）の濾水度は特に限定されないが，一般的に濾水度が高いフィブリル状繊維を用いると前駆体シートの機械的強度が向上し，一方，多孔質電極基材のガス透気度が低下する。
【００３６】
フィブリル状酸化繊維前駆体繊維（ｂ’）としては，濾水度，繊維直径またはポリマー種が異なる，フィブリルが多数分岐した構造を有する酸化繊維前駆体繊維を１種類または２種類以上用いることもでき，濾水度，繊維直径またはポリマー種が異なる，叩解によってフィブリル化する酸化繊維前駆体短繊維を１種類または２種類以上用いることもでき，これらを組み合わせて用いることもできる。
【００３７】
＜フィブリルが多数分岐した構造を有する酸化繊維前駆体繊維＞
フィブリルが多数分岐した構造を有する酸化繊維前駆体繊維として用いられるポリマーは，熱処理する工程（５）における残存質量が２０質量％以上であることが好ましい。熱処理する工程（５）における残存質量が２０質量％以上であるポリマーとしては，アクリル系ポリマー，セルロース系ポリマー，フェノール系ポリマーを挙げることができる。
【００３８】
フィブリルが多数分岐した構造を有する酸化繊維前駆体繊維に用いられるアクリル系ポリマーは，アクリロニトリルの単独重合体でもよく，アクリロニトリルとその他のモノマーとを共重合体でもよい。アクリロニトリルと共重合されるモノマーとしては，一般的なアクリル系繊維を構成する不飽和モノマーであれば特に限定されないが，例えば，アクリル酸メチル，アクリル酸エチル，アクリル酸イソプロピル，アクリル酸ｎ−ブチル，アクリル酸２−エチルヘキシル，アクリル酸２−ヒドロキシエチル，アクリル酸ヒドロキシプロピルなどに代表されるアクリル酸エステル類；メタクリル酸メチル，メタクリル酸エチル，メタクリル酸イソプロピル，メタクリル酸ｎ−ブチル，メタクリル酸イソブチル，メタクリル酸ｔ−ブチル，メタクリル酸ｎ−ヘキシル，メタクリル酸シクロヘキシル，メタクリル酸ラウリル，メタクリル酸２−ヒドロキシエチル，メタクリル酸ヒドロキシプロピル，メタクリル酸ジエチルアミノエチルなどに代表されるメタクリル酸エステル類；アクリル酸，メタクリル酸，マレイン酸，イタコン酸，アクリルアミド，Ｎ−メチロールアクリルアミド，ジアセトンアクリルアミド，スチレン，ビニルトルエン，酢酸ビニル，塩化ビニル，塩化ビニリデン，臭化ビニリデン，フッ化ビニル，フッ化ビニリデンなどが挙げられる。中でも，紡糸性および低温から高温にかけて炭素短繊維（Ａ）同士，および炭素短繊維（Ａ）と炭素粉を接合させることができ，熱処理時の残存質量が大きい点，さらに，炭素短繊維（Ａ）との交絡，シート強度を考慮すると，アクリロニトリル単位を５０質量％以上含有するアクリル系ポリマーを用いることが好ましい。
【００３９】
フィブリルが多数分岐した構造を有する酸化繊維前駆体繊維の製造方法は，特に限定されないが，濾水度のコントロールが容易な噴射凝固法を用いることが好ましい。
【００４０】
＜叩解によってフィブリル化する酸化繊維前駆体短繊維＞
叩解によってフィブリル化する酸化繊維前駆体短繊維は，適当な長さにカットした長繊維状の易割繊性海島複合繊維であり，リファイナーやパルパーなどによって叩解しフィブリル化するものである。叩解によってフィブリル化する酸化繊維前駆体短繊維は，共通の溶剤に溶解し，かつ非相溶性である２種類以上の異種ポリマーを用いて製造される。その少なくとも１種類のポリマーは，熱処理する工程における残存質量が２０質量％以上であることが好ましい。
【００４１】
易割繊性海島複合繊維に用いられるポリマーのうち，熱処理する工程における残存質量が２０質量％以上であるものとしては，アクリル系ポリマー，セルロース系ポリマー，フェノール系ポリマーが挙げられる。
【００４２】
易割繊性海島複合繊維に用いられるアクリル系ポリマーは，アクリロニトリルの単独重合体でもよく，アクリロニトリルとその他のモノマーとを共重合体でもよい。アクリロニトリルと共重合されるモノマーとしては，一般的なアクリル系繊維を構成する不飽和モノマーであれば特に限定されないが，例えば，アクリル酸メチル，アクリル酸エチル，アクリル酸イソプロピル，アクリル酸ｎ−ブチル，アクリル酸２−エチルヘキシル，アクリル酸２−ヒドロキシエチル，アクリル酸ヒドロキシプロピルなどに代表されるアクリル酸エステル類；メタクリル酸メチル，メタクリル酸エチル，メタクリル酸イソプロピル，メタクリル酸ｎ−ブチル，メタクリル酸イソブチル，メタクリル酸ｔ−ブチル，メタクリル酸ｎ−ヘキシル，メタクリル酸シクロヘキシル，メタクリル酸ラウリル，メタクリル酸２−ヒドロキシエチル，メタクリル酸ヒドロキシプロピル，メタクリル酸ジエチルアミノエチルなどに代表されるメタクリル酸エステル類；アクリル酸，メタクリル酸，マレイン酸，イタコン酸，アクリルアミド，Ｎ−メチロールアクリルアミド，ジアセトンアクリルアミド，スチレン，ビニルトルエン，酢酸ビニル，塩化ビニル，塩化ビニリデン，臭化ビニリデン，フッ化ビニル，フッ化ビニリデンなどが挙げられる。中でも，紡糸性および熱処理工程における残存質量の観点から，アクリロニトリル単位を５０質量％以上含有するアクリル系ポリマーを用いることが好ましい。
【００４３】
易割繊性海島複合繊維に用いられるアクリロニトリル系ポリマーの重量平均分子量は，特に限定されないが，５万〜１００万が好ましい。重量平均分子量が５万以上であることで，紡糸性が向上すると同時に，繊維の糸質が良好になる傾向にある。重量平均分子量が１００万以下であることで，紡糸原液の最適粘度を与えるポリマー濃度が高くなり，生産性が向上する傾向にある。
【００４４】
易割繊性海島複合繊維に用いられるポリマーのうち，熱処理する工程における残存質量が２０質量％以上であるものとして，上述するアクリル系ポリマーを用いた場合，他のポリマーとしては，そのアクリロニトリル系ポリマーと共通の溶剤に溶解し，紡糸原液とした場合に安定に存在することが必要である。すなわち，紡糸原液においては，２種のポリマーの非相溶性の度合いが大きい場合，繊維が不均質となるとともに，紡糸時における糸切れの原因となるため，繊維への賦形はできない場合がある。したがって，他のポリマーは，アクリロニトリル系ポリマーと共通の溶剤に溶解した場合に，アクリロニトリル系ポリマーに対して非相溶であるが，紡糸の際に海島構造を形成できる程度の混和性が必要である。また，湿式紡糸する場合，凝固槽，および洗浄槽において他のポリマーが水に溶解すると，脱落が起こり製造上問題であるため，他のポリマーは水に難溶性であることが必要である。
【００４５】
これらの要求を満足する他のポリマーとしては，例えば，ポリ塩化ビニル，ポリ塩化ビニリデン，ポリフッ化ビニリデン，ポリビニルピロリドン，酢酸セルロース，アクリル樹脂，メタクリル樹脂，フェノール樹脂などが挙げられるが，酢酸セルロース，アクリル樹脂およびメタクリル樹脂は，前述要件のバランスの点で，好ましく用いることができる。他のポリマーは，１種でもよく，２種以上でもよい。
【００４６】
叩解によってフィブリル化する酸化繊維前駆体短繊維として用いる易割繊性海島複合繊維は，通常の湿式紡糸法で製造することができる。炭素化処理する工程における残存質量が２０質量％以上であるものとしてアクリロニトリル系ポリマーを用いた場合，他のポリマーとを混合した後，溶剤に溶解して，易割繊性海島複合繊維の紡糸原液とする。または，アクリロニトリル系ポリマーを溶剤に溶解して得られる紡糸原液と，他のポリマーを溶剤に溶解して得られる紡糸原液とを，スタティックミキサー等で混合し，易割繊性海島複合繊維の紡糸原液としてもよい。溶剤としては，ジメチルアミド，ジメチルホルムアミド，ジメチルスルフォキシドなどの有機溶剤を用いることができる。これらの紡糸原液を，ノズルより紡糸し，湿熱延伸，洗浄，乾燥および乾熱延伸を施すことで，易割繊性海島複合繊維を得ることができる。
【００４７】
叩解によってフィブリル化する酸化繊維前駆体短繊維の断面形状は，特に限定されない。分散性，熱処理時の収縮による破断を抑制するため，叩解によってフィブリル化する酸化繊維前駆体短繊維の繊度は，１〜１０ｄｔｅｘであることが好ましい。
【００４８】
叩解によってフィブリル化する酸化繊維前駆体短繊維の平均繊維長は，分散性の観点から，１〜２０ｍｍが好ましい。
【００４９】
叩解によってフィブリル化する酸化繊維前駆体短繊維は，機械的外力により相分離界面の剥離により叩解して，その少なくとも一部分が割繊し，フィブリル化する。叩解方法は，特に限定されないが，例えば，リファイナーやパルパー，ビーター，または加圧水流の噴射（ウォータージェットパンチング）によりフィブリル化する方法が挙げられる。
【００５０】
叩解によってフィブリル化する酸化繊維前駆体短繊維を機械的外力により相分離界面の剥離により叩解する際の，叩解方法，叩解時間に依存して，フィブリル化の状態は変化する。フィブリル化の度合いを評価する方法として，濾水度評価（ＪＩＳ  Ｐ８１２１（パルプ濾水度試験法：カナダ標準型））を用いることができる。叩解によってフィブリル化する酸化繊維前駆体短繊維の濾水度は特に限定されないが，濾水度が小さくなるにつれ，３次元的な網目構造を形成した酸化繊維（Ｂ）が形成されやすくなり，十分な叩解を実施せず，濾水度が大きいままの叩解によってフィブリル化する酸化繊維前駆体短繊維を用いた場合は，繊維構造を形成した酸化繊維（Ｂ）が形成されやすくなる。
【００５１】
＜前駆体シート製造工程＞
前駆体シートを製造するにあたっては，液体の媒体中に，炭素短繊維（Ａ）と，１種類以上の酸化繊維前駆体短繊維（ｂ）および／または１種類以上のフィブリル状酸化繊維前駆体繊維（ｂ’）とを分散させて抄造する湿式法；空気中に，炭素短繊維（Ａ）と，１種類以上の酸化繊維前駆体短繊維（ｂ）および／または１種類以上のフィブリル状酸化繊維前駆体繊維（ｂ’）を分散させて降り積もらせる乾式法；などの抄紙方法を適用できるが，湿式法が好ましい。炭素短繊維（Ａ）が単繊維に開繊するのを助け，開繊した単繊維が再収束することを防止し，さらに炭素短繊維（Ａ）と１種類以上の酸化繊維前駆体短繊維（ｂ）とを絡み合うことでシート強度が向上し，実質的にバインダーフリーとするためにも，１種類以上のフィブリル状酸化繊維前駆体繊維（ｂ’）を使用し，湿式抄紙することが好ましい。
【００５２】
炭素短繊維（Ａ）と，１種類以上の酸化繊維前駆体短繊維（ｂ）および／または１種類以上のフィブリル状酸化繊維前駆体繊維（ｂ’）とを分散させる媒体としては，例えば，水，アルコールなど，１種類以上の酸化繊維前駆体短繊維（ｂ）および／または１種類以上のフィブリル状酸化繊維前駆体繊維（ｂ’）が溶解しない媒体が挙げられるが，生産性の観点から，水が好ましい。
【００５３】
前駆体シートは，連続法とバッチ法のいずれによっても製造できるが，前駆体シートの生産性および機械的強度の観点から，連続法で製造することが好ましい。前駆体シートの目付けは，１０〜２００ｇ／ｍ２程度であることが好ましい。また，前駆体シートの厚みは，２０〜４００μｍ程度であることが好ましい。
【００５４】
＜交絡処理工程＞
前駆体シート中の炭素短繊維（Ａ）と，前駆体シート中の１種類以上の酸化繊維前駆体短繊維（ｂ）および／または１種類以上のフィブリル状酸化繊維前駆体繊維（ｂ’）とを交絡させる交絡処理は，３次元交絡交構造が形成される方法であれば特に限定はなく，ニードルパンチング法などの機械交絡法，ウォータージェットパンチング法などの高圧液体噴射法，スチームジェットパンチング法などの高圧気体噴射法，あるいはこれらの組み合わせによる方法で行うことができる。交絡処理工程での炭素短繊維（Ａ）の破断を抑制でき，かつ十分な交絡性が得られるという点において，高圧液体噴射法が好ましい。
【００５５】
高圧液体噴射処理は実質的に表面平滑な支持部材上に前駆体シートを載せ，１ＭＰａ以上の圧力で噴射される液体柱状流，液体扇形流，液体スリット流等を作用させることによって，前駆体シート中の炭素短繊維（Ａ）と，１種類以上の酸化繊維前駆体短繊維（ｂ）および／または１種類以上とのフィブリル状酸化繊維前駆体繊維（ｂ’）を交絡させる処理である。ここで，実質的に表面平滑な支持部材とは，支持部材の模様が得られる３次元交絡構造体に形成されることなく，かつ噴射された液体が速やかに除かれるようなものであればどのようなものでも用いることができる。その具体例としては，３０〜２００メッシュの金網またはプラスチックネットあるいはロール等を挙げることができる。
【００５６】
実質的に表面平滑な支持部材上で，炭素短繊維（Ａ）と，１種類以上の酸化繊維前駆体短繊維（ｂ）および／または１種類以上のフィブリル状酸化繊維前駆体繊維（ｂ’）からなる前駆体シートとのシート化を行った後，高圧液体噴射処理などによる前駆体シート中の炭素短繊維（Ａ）と，１種類以上の酸化繊維前駆体短繊維（ｂ）および／または１種類以上のフィブリル状酸化繊維前駆体繊維（ｂ’）との交絡処理を行うことにより，３次元交絡構造前駆体シートが連続的製造でき，生産性の観点より好ましい。
【００５７】
高圧液体噴射処理に用いる液体は，処理される繊維を溶解しない溶剤であれば特に制限はないが，通常は水を用いることが好ましい。水は，温水でもよい。高圧液体噴射ノズル中のそれぞれの噴射ノズル孔径は，柱状流の場合，０．０６〜１．０ｍｍが好ましく，０．１〜０．３ｍｍがより好ましい。ノズル噴射孔と積層体の間の距離は，０．５〜５ｃｍ程度の範囲が好ましい。噴射圧力は１〜５ＭＰａが好ましく，１.５〜４．５ＭＰａがより好ましく，２〜４ＭＰａが特に好ましい。噴射圧力を１ＭＰａ以上とすることで，３次元交絡構造前駆体シートが濡れた状態でも，自立シートとして取扱うことができる。また，噴射圧力を５ＭＰａ以下とすることで，シートの空隙率を確保しながらシート形態を維持することができる。
【００５８】
交絡処理は，１列でも複数列行ってもよい。複数列行う場合，１列目よりも２列目以降の高圧液体噴射処理での圧力を高めることが有効である。
【００５９】
前駆体シートの高圧液体噴射による交絡処理は，複数回繰り返してもよい。即ち，前駆体シートの高圧液体噴射処理を行った後，さらに前駆体シートを積層し，高圧液体噴射処理を行ってもよいし，できつつある３次元交絡構造前駆体シートを裏返し，反対側から，高圧液体噴射処理を行ってもよい。また，これらの操作を繰り返してもよい。
【００６０】
３次元交絡構造前駆体シートを連続的に製造する場合，１列または複数列のノズル孔を備える高圧液体噴射ノズルをシートの幅方向に振動させることにより，シート化方向にシートの疎密構造の形成に由来する筋状の軌跡パターンを抑制することができる。シート化方向の筋状の軌跡パターンを抑制することにより，シート幅方向の機械的強度を発現することができる。また１列または複数列のノズル孔を備える高圧液体噴射ノズルを複数本使用する場合，高圧液体噴射ノズル本数をシートの幅方向に振動させる振動数，またその位相差を制御することにより３次元交絡構造前駆体シートに現れる周期的に模様を抑制することもできる。
【００６１】
＜炭素粉の含浸工程＞
炭素粉を含浸する方法としては，３次元交絡構造前駆体シートに，炭素粉を付与することができる方法であれば特に限定されないが，コーターを用いて３次元交絡構造前駆体シート表面に炭素粉を均一にコートする方法，絞り装置を用いるｄｉｐ−ｎｉｐ方法などを用いることができる。
【００６２】
加熱加圧成型工程の前に含浸を行うことで，シートを構成する炭素短繊維（Ａ）や酸化繊維前駆体短繊維（ｂ）および／またはフィブリル状酸化繊維前駆体繊維（ｂ’）の間に，炭素粉が容易に浸透する。そのため，加熱加圧成型工程の後に含浸する場合に比べ，炭素粉の含浸量を多くすることができる点で好ましい。さらに，炭素粉はそれ自身がカーボンブラックのアグロメートを主体とする３次元ネットワークを形成するため，本工程により，炭素短繊維（Ａ）と炭素粉が互いに連なった巨視的な導電経路が形成される。炭素短繊維（Ａ）と炭素粉は，後述する熱処理工程および加熱加圧工程において，酸化繊維（Ｂ）によって接合される。酸化繊維（Ｂ）よりも導電性の高い炭素粉が介在することにより，炭素短繊維（Ａ）と酸化繊維（Ｂ）のみからなる導電経路に比べ良好な導電性を示す。
【００６３】
炭素粉の含浸回数は特に限定されないが，含浸回数を少なくする方が製造コストを低減できるという観点で好ましい。含浸回数を複数回とする場合，含浸する炭素粉のスラリーは同一のものを用いても，スラリー濃度やカーボンブラックと黒鉛の種類や混合比が異なるスラリーを用いても良い。また，炭素粉の含浸量は，３次元交絡構造前駆体シートの厚さ方向に均一であっても濃度勾配があっても良い。
【００６４】
＜フッ素系樹脂の含浸工程＞
フッ素系樹脂を含浸する方法としては，炭素粉が含浸された３次元交絡構造前駆体シートに，フッ素系樹脂を付与することができる方法であれば特に限定されないが，コーターを用いて前記シート表面にフッ素系樹脂を均一にコートする方法，絞り装置を用いるｄｉｐ−ｎｉｐ法などを用いることができる。
【００６５】
フッ素系樹脂は，前記炭素粉の含浸工程において形成された巨視的な導電経路を外側から被覆するように付与される。すなわち，フッ素系樹脂は炭素短繊維（Ａ）と炭素粉からなる導電経路を分断することなく，同導電経路の表面に存在する。ただし，フッ素系樹脂の多くは繊維同士の交差点近傍に凝集しており，３次元交絡構造前駆体シートを構成する繊維の表面が隙間なくフッ素系樹脂に被覆されるわけではない。従って，多孔質電極基材においても基材表面から基材内部へと連なる導電経路は確保され，撥水性と導電性を両立させることができる。
【００６６】
従来のペーパー状の炭素／炭素複合体からなる多孔質電極基材は，通常，そのまま燃料電池のガス拡散電極基材として用いるのではなく，例えば次に示すような処理を経て燃料電池セルに組み込まれる。まず，多孔質電極基材に撥水性を付与するために，例えばアセトン等の有機溶剤により脱脂処理をした後にフッ素系樹脂が含浸される。さらに，燃料電池セルを組んだときにＭＥＡと接する面については，水分管理層としてカーボンブラックを主体とする炭素粉緻密層が塗布される。
【００６７】
これに対し，本発明ではカーボンブラックを主体とする炭素粉とフッ素系樹脂が効率的に導入されるため，多孔質電極基材ならびに燃料電池の製造コストを抑えることができる。
【００６８】
フッ素系樹脂の含浸回数は特に限定されないが，含浸回数を少なくする方が製造コストを低減できるという観点で好ましい。含浸回数を複数回とする場合，含浸するフッ素系樹脂のスラリーは同一のものを用いても，スラリー濃度やフッ素系樹脂の種類が異なるスラリーを用いても良い。また，フッ素系樹脂の含浸量は３次元交絡構造前駆体シートの厚さ方向に均一であっても，濃度勾配があっても良い。
【００６９】
＜熱処理工程＞
１種類以上の酸化繊維前駆体短繊維（ｂ）および／または１種類以上のフィブリル状酸化繊維前駆体繊維（ｂ’）による，炭素短繊維（Ａ）および炭素粉の融着を良好に行い，かつ，フッ素系樹脂を焼結し，炭素短繊維（Ａ）と酸化繊維（Ｂ）および炭素粉との接合を良好に行うという観点から，炭素粉およびフッ素系樹脂を含浸した前駆体シートを，１５０℃以上４００℃未満の温度で熱処理することが好ましい。熱処理の温度は，フッ素系樹脂を軟化・溶融させるために２００℃以上が好ましく，フッ素系樹脂の熱分解を抑制するために４００℃未満の温度が好ましく，３００〜３７０℃の温度がより好ましい。
【００７０】
熱処理の方法としては，特に限定されないが，高温雰囲気炉や遠赤外線加熱炉により熱処理する方法や，熱板や熱ロールなどによる直接加熱処理の方法などが適用できる。熱処理の時間は，例えば１分間〜２時間とすることができる。
【００７１】
連続的に製造された３次元交絡構造前駆体シートを熱処理する場合は，製造コスト低減化の観点から，前駆体シートの全長にわたって連続で熱処理を行うことが好ましい。多孔質電極基材が長尺であれば，多孔質電極基材の生産性が高くなり，かつその後のＭＥＡ製造も連続で行うことができるので，燃料電池の製造コストを低減できる。また，多孔質電極基材や燃料電池の生産性および製造コスト低減化の観点から，製造された多孔質電極基材を連続的に巻き取ることが好ましい。
【００７２】
＜加熱加圧成型工程＞
炭素短繊維（Ａ）および炭素粉を１種類以上の酸化繊維前駆体短繊維（ｂ）および／または１種類以上のフィブリル状酸化繊維前駆体繊維（ｂ’）で融着させ，かつ多孔質電極基材の厚みムラを低減させ，さらに，交絡処理によりシート表面に毛羽立った状態となった炭素短繊維（Ａ）と１種類以上の酸化繊維前駆体短繊維（ｂ）および／または１種類以上のフィブリル状酸化繊維前駆体繊維（ｂ’）とのシート表面近傍における毛羽立ちを抑制し，燃料電池として組み込んだ際の短絡電流やガスリークを抑制するという観点から，炭素粉あるいはフッ素系樹脂を含浸した後に，前駆体シートを加熱加圧成型することが好ましい。
【００７３】
加熱加圧成型の方法としては，前駆体シートを均等に加熱加圧成型できる技術であれば，いかなる技術も適用できる。例えば，前駆体シートの両面に平滑な剛板を当てて熱プレスする方法，熱ロールプレス装置または連続ベルトプレス装置を用いる方法が挙げられる。連続的に製造された前駆体シートを加熱加圧成型する場合には，熱ロールプレス装置または連続ベルトプレス装置を用いる方法が好ましい。これによって，熱処理を連続で行うことができる。
【００７４】
加熱加圧成型における加熱温度は，前駆体シートの表面を効果的に平滑にするために，２００℃未満が好ましく，１２０〜１９０℃がより好ましい。加熱加圧成型の時間は，例えば３０秒〜１０分とすることができる。
【００７５】
成型圧力は特に限定されないが，前駆体シート中における１種類以上の酸化繊維前駆体短繊維（ｂ）および／または１種類以上のフィブリル状酸化繊維前駆体繊維（ｂ’）の含有比率が高い場合は，成型圧が低くても容易に前駆体シートの表面を平滑にすることができる。このとき必要以上にプレス圧を高くすると，加熱加圧成型時に炭素短繊維（Ａ）が破壊されるという問題や，多孔質電極基材の組織が緻密になりすぎるという問題等が生じる可能性がある。成型圧力は，２０ｋＰａ〜１０ＭＰａ程度が好ましい。
【００７６】
前駆体シートを２枚の剛板に挟んで，または熱ロールプレス装置や連続ベルトプレス装置で加熱加圧成型する時は，剛板やロール，ベルトに１種類以上の酸化繊維前駆体短繊維（ｂ）および／または１種類以上のフィブリル状酸化繊維前駆体繊維（ｂ’），さらに炭素粉やフッ素系樹脂などが付着しないようにあらかじめ剥離剤を塗っておくことや，前駆体シートと剛板や熱ロール，ベルトとの間に離型紙を挟むことが好ましい。
【００７７】
＜乾燥処理工程＞
炭素粉あるいはフッ素系樹脂を含浸した前駆体シートから分散溶媒を除去するために，炭素粉あるいはフッ素系樹脂を含浸した前駆体シートを７０℃以上１５０℃未満の温度で乾燥処理することが好ましい。乾燥処理の時間は，例えば１分間〜１時間とすることができる。
【００７８】
乾燥処理の方法としては，特に限定されないが，高温雰囲気炉や遠赤外線加熱炉による熱処理や，熱板や熱ロールなどによる直接加熱処理などが適用できる。加熱源への炭素粉あるいはフッ素系樹脂の付着を抑制できる点で，高温雰囲気炉や遠赤外線加熱炉による乾燥処理が好ましい。連続的に製造された３次元交絡構造前駆体シートを乾燥処理する場合は，製造コスト低減化の観点から，前駆体シートの全長にわたって連続で乾燥処理を行うことが好ましい。これによって，熱処理を連続で行うことができる。
【００７９】
＜＜膜−電極接合体（ＭＥＡ），固体高分子型燃料電池＞＞
本発明の多孔質電極基材は，膜−電極接合体に好適に用いることができる。また本発明の多孔質電極基材を用いた膜−電極接合体は，固体高分子型燃料電池に好適に用いることができる。
【実施例】
【００８０】
以下，本発明を実施例によりさらに具体的に説明する。実施例中の各物性値等は，以下の方法で測定した。「部」は「質量部」を意味する。
【００８１】
（１）ガス透気度
ＪＩＳ規格Ｐ−８１１７に準拠し，ガーレーデンソメーターを使用して２００ｍＬの空気が透過するのにかかった時間を測定し，ガス透気度（ｍＬ／ｈｒ／ｃｍ２／ｍｍＡｑ）を算出した。
【００８２】
（２）厚み
多孔質電極基材の厚みは，厚み測定装置ダイヤルシックネスゲージ（（株）ミツトヨ製，商品名：７３２１）を使用して測定した。測定子の大きさは直径１０ｍｍで，測定圧力は１．５ｋＰａとした。
【００８３】
（３）貫通方向抵抗
多孔質電極基材の厚さ方向の電気抵抗（貫通方向抵抗）は，金メッキした銅板に多孔質電極基材を挟み，銅板の上下から０．６ＭＰａで加圧し，１０ｍＡ／ｃｍ２の電流密度で電流を流したときの抵抗値を測定し，次式より求めた。
【００８４】
貫通方向抵抗（ｍΩ・ｃｍ２）＝測定抵抗値（ｍΩ）×試料面積（ｃｍ２）
（４）貫通方向比抵抗
多孔質電極基材の厚さ方向の電気比抵抗（貫通方向比抵抗）は，前記貫通方向抵抗と０．６ＭＰａでの厚みの値を用いて，次式より求めた。
【００８５】
貫通方向比抵抗（Ω・ｃｍ）＝貫通方向抵抗（ｍΩ・ｃｍ２）／０．６ＭＰａでの厚み（μｍ）×１０
（５）酸化繊維（Ｂ）の平均径
酸化繊維（Ｂ）の平均径は，多孔質電極基材の表面の走査型電子顕微鏡写真から任意の５０箇所における酸化繊維（Ｂ）の直径を測定し，その平均値を算出した。
【００８６】
（６）酸化繊維（Ｂ）の含有率
酸化繊維（Ｂ）の含有率は，炭素粉とフッ素系樹脂とを含浸させずに作製した多孔質電極基材の目付と，使用した炭素短繊維（Ａ）の目付から，次式より算出した。
【００８７】
酸化繊維（Ｂ）の含有率（％）＝（Ｗ２−Ｗ１）÷Ｗ２×１００
なお，上記式において，Ｗ２は，炭素粉とフッ素系樹脂とを含浸させずに作製した多孔質電極基材の目付（ｇ／ｍ２）であり，Ｗ１は，炭素短繊維（Ａ）の目付（ｇ／ｍ２）である。
【００８８】
（７）炭素粉とフッ素系樹脂の含有量
炭素粉とフッ素系樹脂の含有量は，炭素短繊維（Ａ）と酸化繊維（Ｂ）の合計を１００質量部として，多孔質電極基材の目付と，炭素粉とフッ素系樹脂とを含浸させずに作製した多孔質電極基材の目付から，次式より算出した。
【００８９】
炭素粉とフッ素系樹脂の含有量（質量部）＝（Ｗ３−Ｗ２）÷Ｗ２×１００
なお，上記式において，Ｗ３は多孔質電極基材の目付（ｇ／ｍ２）であり，Ｗ２は炭素粉とフッ素系樹脂とを含浸させずに作製した多孔質電極基材の目付（ｇ／ｍ２）である。
【００９０】
（８）多孔質電極基材のうねり
多孔質電極基材のうねりは，平板上に縦２５０ｍｍ横２５０ｍｍの多孔質電極基材を静置した際の，多孔質電極基材の高さの最大値と最小値の差より算出した。
【００９１】
（実施例１）
炭素短繊維（Ａ）として，平均繊維径が７μｍ，平均繊維長が３ｍｍのＰＡＮ系炭素繊維を用意した。また，酸化繊維前駆体短繊維（ｂ）として，平均繊維径が４μｍ，平均繊維長が３ｍｍのアクリル短繊維（三菱レイヨン（株）製，商品名：Ｄ１２２）を容易した。また，フィブリル状酸化繊維前駆体繊維（ｂ’）として，叩解によってフィブリル化するアクリル系ポリマーとジアセテート（酢酸セルロース）とからなる易割繊性アクリル系海島複合短繊維（ｂ２’）（三菱レイヨン（株）製，商品名：ボンネルＭ．Ｖ．Ｐ．−Ｃ６５１，平均繊維長：３ｍｍ）を用意した。
【００９２】
前駆体シートの製造および交絡処理による３次元交絡構造前駆体シートは，以下のような湿式連続抄紙法と，連続加圧水流噴射処理による交絡処理法により行った。
【００９３】
＊湿式連続抄紙法
（１）炭素短繊維（Ａ）の離解
平均繊維径が７μｍ，平均繊維長が３ｍｍのＰＡＮ系炭素繊維を，繊維濃度が１％（１０ｇ／Ｌ）になるように水中へ分散して，ディスクリファイナー（熊谷理機製）を通して離解処理し，離解スラリー繊維（ＳＡ）とした。
【００９４】
（２）酸化繊維前駆体短繊維（ｂ）の離解
酸化繊維前駆体短繊維（ｂ）として，平均繊維径が４μｍ，平均繊維長が３ｍｍのアクリル短繊維（三菱レイヨン（株）製，商品名：Ｄ１２２），を，繊維濃度が１％（１０ｇ／Ｌ）になるように水中へ分散し，離解スラリー繊維（Ｓｂ）とした。
【００９５】
（３）フィブリル状酸化繊維前駆体繊維（ｂ’）の離解
フィブリル状酸化繊維前駆体繊維（ｂ’）として，叩解によってフィブリル化するアクリル系ポリマーとジアセテート（酢酸セルロース）とからなる易割繊性アクリル系海島複合短繊維（三菱レイヨン（株）製，商品名：ボンネルＭ．Ｖ．Ｐ．−Ｃ６５１，平均繊維長：３ｍｍ）を，繊維濃度が１％（１０ｇ／Ｌ）になるように水中へ分散し，離解スラリー繊維（Ｓｂ’）とした。
【００９６】
（４）抄紙用スラリーの調製
炭素短繊維（Ａ）と酸化繊維前駆体短繊維（ｂ）とフィブリル状酸化繊維前駆体繊維（ｂ’）とが質量比７０：１０：２０となるように，かつスラリー中の繊維（以下，フロックと略す）の濃度が１．４０ｇ／Ｌとなるように，離解スラリー繊維（ＳＡ），離解スラリー繊維（Ｓｂ），離解スラリー繊維（Ｓｂ’）および希釈水を計量し，スラリー供給タンクに投入した。さらに，ポリアクリルアマイドを添加して粘度２２センチポイズの抄紙用スラリーを調製した。
（５）前駆体シートの製造および加圧水流噴射による３次元交絡処理
〔交絡処理装置〕
以下の構成からなる交絡処理装置を使用した。前記装置は，ネット駆動部および幅６０ｃｍ×長さ５８５ｃｍのプラスチックネット製平織メッシュをベルト状につなぎあわせ，連続的に回転可能なネットよりなるシート状物搬送部、抄紙用スラリー供給部（スラリー供給部の開口幅が４８ｃｍ、供給スラリー量が３０Ｌ／ｍｉｎ）、ネット下部に配置した減圧脱水部、及び加圧水流噴射処理部からなる。加圧水流噴射処理部は，２種類のウォータージェットノズルから構成されており，ウォータージェットノズルとしては、以下の２種類のノズルを３本用いた。
・ノズル１：
孔径φ０．１０ｍｍ×５０１Ｈｏｌｅ、幅方向孔間ピッチ１ｍｍ（１００１ｈｏｌｅ／幅１ｍ）、１列配置、ノズル有効幅５００ｍｍ
・ノズル２：
孔径φ０．１０ｍｍ×５０１Ｈｏｌｅ、幅方向孔間ピッチ１ｍｍ（１００１ｈｏｌｅ／幅１ｍ）、１列配置、ノズル有効幅５００ｍｍ
・ノズル３：
孔径φ０．１５ｍｍ×１００２Ｈｏｌｅ、幅方向孔間ピッチ１．５ｍｍ、３列配置、列間ピッチ５ｍｍ、ノズル有効幅５００ｍｍ
〔交絡処理方法〕
試験機のネット上に上記抄紙用スラリーを定量ポンプによりネット上に供給した。抄紙用スラリーは均一な流れに整流するためのフローボックスを通して所定サイズに拡幅して供給した。その後静置、自然脱水する部分を通過して、減圧脱水装置により完全脱水し、目標目付５０ｇ／ｍ２の湿紙ウエッブをネット上に積載した。この処理が完了すると同時に、試験機後方のウォータージェットノズルより、加圧水流噴射圧力を１ＭＰａ（ノズル１）、圧力２ＭＰａ（ノズル２）、圧力１ＭＰａ（ノズル３）の順で通過させて交絡処理を加えた。
【００９７】
交絡処理されたシート状物を、ピンテンター試験機（辻井染色機製、商品名：ＰＴ−２Ａ−４００）により１５０℃×３分で乾燥させることで、目付４８ｇ／ｍ２の３次元交絡構造前駆体シートを得た。得られた３次元交絡構造前駆体シート中での酸化繊維前駆体短繊維（ｂ）およびフィブリル状酸化繊維前駆体繊維（ｂ’）の分散状態は良好であった。
【００９８】
（６）炭素粉の含浸および乾燥処理
次に，炭素粉としてケッチェンブラック（ライオン（株）製）と熱分解黒鉛（商品名：ＰＣ−Ｈ，伊藤黒鉛工業（株）製），分散剤としてポリオキシエチレンオクチルフェニルエーテルを用意し，ケッチェンブラック，熱分解黒鉛，分散剤が，それぞれ６．４質量％，１．６質量％，６．４質量％となるようにホモジナイザーで１５分攪拌し，炭素粉の水分散液を調製した。
【００９９】
前記水分散液中に３次元交絡構造前駆体シートを浸漬した後，ニップ装置にて余分の水分散液を取り除き，次いで１００℃のバッチ乾燥機で２０分乾燥し，炭素粉含有３次元交絡構造前駆体シートとした。
【０１００】
（７）フッ素系樹脂の含浸および乾燥処理
次に，フッ素系樹脂としてポリテトラフルオロエチレン粒子（商品名：ＦｌｕｏｎＰＴＦＥルブリカントＬ１７２Ｊ，旭硝子（株）製），分散剤としてポリオキシエチレンオクチルフェニルエーテルを用意し，フッ素系樹脂と分散剤が，それぞれ２０質量％，１．０質量％となるようにホモジナイザーで１５分攪拌し，フッ素系樹脂の水分散液を調製した。
【０１０１】
前記水分散液中に，炭素粉含有３次元交絡構造前駆体シートを浸漬した後，ニップ装置にて余分の水分散液を取り除き，次いで１００℃のバッチ乾燥機で２０分乾燥し，炭素粉・フッ素系樹脂含有３次元交絡構造前駆体シートとした。
【０１０２】
（８）加熱加圧成型
前記炭素粉・フッ素系樹脂含有３次元交絡構造前駆体シートの両面を，シリコーン系離型剤をコートした紙で挟んだ後，バッチプレス装置にて１８０℃，３ＭＰａの条件下で３分間加熱加圧成型した。
【０１０３】
（９）熱処理
その後，バッチ雰囲気炉にて，大気中，３６０℃の条件下で１時間熱処理して多孔質電極基材を得た。
【０１０４】
得られた多孔質電極基材の表面の走査型電子顕微鏡写真を図１に示す。
【０１０５】
（実施例２）
フッ素系樹脂としてテトラフルオロエチレン−ヘキサフルオロプロピレン共重合体粒子分散液（商品名：ＦＥＰディスパージョン１２０−ＪＲ，三井−デュポンフロロケミカル（株）製，固形分濃度５４質量％）を用意し，水を加えて固形分濃度が２０質量％となるよう調製したこと，および熱処理の温度を２７０℃としたこと以外は，実施例１と同様にして多孔質電極基材を得た。
【０１０６】
（実施例３）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，実施例１と同様にして多孔質電極基材を得た。
【０１０７】
（実施例４）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，実施例２と同様にして多孔質電極基材を得た。
【０１０８】
（実施例５）
炭素粉の含浸および乾燥処理の後で，フッ素系樹脂の含浸および乾燥処理の前に加熱加圧成型したこと以外は，実施例１と同様にして多孔質電極基材を得た。
【０１０９】
（実施例６）
フッ素系樹脂としてテトラフルオロエチレン−ヘキサフルオロプロピレン共重合体粒子分散液（商品名：ＦＥＰディスパージョン１２０−ＪＲ，三井−デュポンフロロケミカル（株）製，固形分濃度５４質量％）を用意し，水を加えて固形分濃度が２０質量％となるよう調製したこと，および熱処理の温度を２７０℃としたこと以外は，実施例５と同様にして多孔質電極基材を得た。
【０１１０】
（実施例７）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，実施例５と同様にして多孔質電極基材を得た。
【０１１１】
（実施例８）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，実施例６と同様にして多孔質電極基材を得た。
【０１１２】
（実施例９）
炭素粉の含浸および乾燥処理の後で，フッ素系樹脂の含浸および乾燥処理の前に加熱加圧成型し，さらにフッ素系樹脂の含浸および乾燥処理の後で，熱処理の前に加熱加圧成型したこと以外は，実施例１と同様にして多孔質電極基材を得た。
【０１１３】
（実施例１０）
フッ素系樹脂としてテトラフルオロエチレン−ヘキサフルオロプロピレン共重合体粒子分散液（商品名：ＦＥＰディスパージョン１２０−ＪＲ，三井−デュポンフロロケミカル（株）製，固形分濃度５４質量％）を用意し，水を加えて固形分濃度が２０質量％となるよう調製したこと，および熱処理の温度を２７０℃としたこと以外は，実施例９と同様にして多孔質電極基材を得た。
【０１１４】
（実施例１１）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，実施例９と同様にして多孔質電極基材を得た。
【０１１５】
（実施例１２）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，実施例１０と同様にして多孔質電極基材を得た。
【０１１６】
（比較例１）（炭素粉の含浸前に加熱加圧成型を行った比較例）
３次元交絡構造前駆体シートを加熱加圧成型した後，炭素粉の含浸および乾燥処理，フッ素系樹脂の含浸および乾燥処理，および熱処理を順次行ったこと以外は，実施例１と同様にして多孔質電極基材を得た。
【０１１７】
（比較例２）（炭素粉の含浸前に加熱加圧成型を行った比較例）
フッ素系樹脂としてテトラフルオロエチレン−ヘキサフルオロプロピレン共重合体粒子分散液（商品名：ＦＥＰディスパージョン１２０−ＪＲ，三井−デュポンフロロケミカル（株）製，固形分濃度５４質量％）を用意し，水を加えて固形分濃度が２０質量％となるよう調製したこと，および熱処理の温度を２７０℃としたこと以外は，比較例１と同様にして多孔質電極基材を得た。
【０１１８】
（比較例３）（炭素粉の含浸前に加熱加圧成型を行った比較例）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，比較例１と同様にして多孔質電極基材を得た。
【０１１９】
（比較例４）（炭素粉の含浸前に加熱加圧成型を行った比較例）
フィブリル状酸化繊維前駆体繊維（ｂ’）として，繊維状の幹より直径が３μｍ以下のフィブリルが多数分岐した，噴射凝固によって作製したポリアクリロニトリル系パルプ（ｂ１’）を用いたこと以外は，比較例２と同様にして多孔質電極基材を得た。
【０１２０】
以上の多孔質電極基材の組成および評価結果を表１及び表２に示す。実施例の多孔質電極基材は，比較例に比べて炭素粉とフッ素系樹脂の含有量が多く，貫通方向比抵抗が低い。これは，加熱加圧成型工程の前に含浸を行うことで，酸化繊維よりも導電性の高い炭素粉が，シートを構成する繊維間に十分に浸透したためと考えられる。すなわち，炭素繊維と酸化繊維からなる導電経路に加えて，炭素短繊維と炭素粉からなる巨視的な導電経路が多数構築されたことにより，導電性にすぐれた多孔質電極基材となっている。また，加圧水流噴射圧力を３ＭＰａ以上とすることで，３次元交絡構造前駆体シートの機械的強度が向上し，空隙も大きくなった。そのため，炭素粉およびフッ素系樹脂の含有量が多いにもかかわらず空隙が閉塞することなく，ガス透気度は良好であった。さらに，熱処理時における面内の収縮がなく，シートのうねりも２ｍｍ以下と小さく，厚みもそれぞれ良好であった。これらの多孔質電極基材に面圧１．５ＭＰａの圧縮荷重を印加しても，シート形態を保つことができた。
【０１２１】
（実施例１３）
（１）膜−電極接合体（ＭＥＡ）の製造
実施例１で得られた多孔質電極基材２組を，カソード用およびアノード用の多孔質電極基材として用意した。また，パーフルオロスルホン酸系の高分子電解質膜（膜厚：３０μｍ）の両面に触媒担持カーボン（触媒：Ｐｔ，触媒担持量：５０質量％）からなる触媒層（触媒層面積：２５ｃｍ２，Ｐｔ付着量：０．３ｍｇ／ｃｍ２）を形成した積層体を容易した。この積層体を，カソード用およびアノード用の多孔質炭素電極基材で挟持し，これらを接合して，ＭＥＡを得た。
【０１２２】
（２）ＭＥＡの燃料電池特性評価
得られたＭＥＡを，蛇腹状のガス流路を有する２枚のカーボンセパレーターによって挟み，固体高分子型燃料電池（単セル）を形成した。
【０１２３】
この単セルの電流密度−電圧特性を測定することによって，燃料電池特性評価を行った。燃料ガスとしては水素ガスを用い，酸化ガスとしては空気を用いた。単セルの温度を８０℃，燃料ガス利用率を６０％，酸化ガス利用率を４０％とした。また，燃料ガスと酸化ガスへの加湿は８０℃のバブラーにそれぞれ燃料ガスと酸化ガスを通すことによって行った。その結果，電流密度が０．８Ａ／ｃｍ２のときの燃料電池セルのセル電圧が０．５０９Ｖ，セルの内部抵抗が８．３ｍΩであり，良好な特性を示した。
【０１２４】
【表１】
0005430509.tif 000002
【表２】
0005430509.tif 000003
【図１】
0005430509.tif 000004